(57)【要約】【課題】  熱収縮性が良好で、収縮仕上がり良好であり、更に耐熱性に優れたフィルムであって、優れた耐破れ性と良好な柔軟性をあわせ持ったポリエステル系熱収縮性フィルムを提供する。【解決手段】  複数の試験片の主収縮方向と直交する方向についての特定条件で引張試験をした時の破断伸度（Ａ）が全試験片において４００％以上であり、かつ、温水浸漬後、冷却した時の主収縮方向の収縮率が３０〜７０％以上であるポリエステル系熱収縮性フィルムであって、主収縮方向の引張弾性率と主収縮方向と直行する方向の引張弾性率の和が６，５００ＭＰａ以下であり、かつ、温度３５℃、相対湿度５０％の雰囲気下に２週間保管した後、複数の試験片について同じ条件の引張試験をした時の破断伸度（Ｂ）が前記破断伸度（Ａ）平均値の９０％以上の値である試験片数が、全試験片数の８０％以上であるポリエステル系熱収縮性フィルム。【選択図】  なし【特許請求の範囲】
【請求項１】
主収縮方向の長さ１５ｍｍ、主収縮方向と直交する方向の長さ１００ｍｍの短冊形状に切り出した複数の試験片を、主収縮方向と直交する方向について、チャック間距離２０ｍｍ、温度２３℃、引張速度２００ｍｍ／分で引張試験した時の破断伸度（Ａ）が全試験片において４００％以上であり、かつ、８０℃の温水に１０秒間浸漬した後、２３℃の水で３０秒間浸漬冷却した時の主収縮方向の収縮率が３０〜７０％であるポリエステル系熱収縮性フィルムであって、
主収縮方向の引張弾性率と主収縮方向と直交する方向の引張弾性率の和が６，５００ＭＰａ以下であり、かつ、温度３５℃、相対湿度５０％の雰囲気下に２週間保管した後、前記と同じ形状に切り出した複数の試験片を、前記と同じ条件で引張試験をした時の破断伸度（Ｂ）が前記破断伸度（Ａ）平均値の９０％以上の値である試験片数が、全試験片数の８０％以上であることを特徴とするポリエステル系熱収縮性フィルム。
【請求項２】
ポリエステル系熱収縮性フィルムにおいて、多価カルボン酸成分中の脂環式ジカルボン酸成分が５モル％以上であり、多価アルコール成分中の脂環式ジオール成分を１０モル％以上であり、かつ、数平均分子量が５００〜６，０００であるポリアルキレングリコールを０．５〜１５重量％（ポリエステル樹脂中）含有する請求項１記載のポリエステル系熱収縮性フィルム。
【請求項３】
多価カルボン酸成分中の脂環式ジカルボン酸成分が１０〜６０モル％であり、多価アルコール成分中の脂環式ジオール成分が２０〜６０モル％である請求項２記載のポリエステル系熱収縮性フィルム。
【請求項４】
少なくとも、多価カルボン酸成分中の脂環式ジカルボン酸成分が５モル％以上であり、多価アルコール成分中の脂環式ジオール成分を１０モル％以上であり、かつ、数平均分子量が５００〜６，０００であるポリアルキレングリコールを０．５〜１５重量％含有するポリエステル樹脂１００重量部に対して、芳香族系ポリカーボネート樹脂１〜１００重量部を含む樹脂組成物からなる請求項１記載のポリエステル系熱収縮性フィルム。
【請求項５】
脂環式ジカルボン酸成分が１，４−シクロヘキサンジカルボン酸であり、脂環式ジオール成分が１，４−シクロヘキサンジメタノールであり、ポリアルキレングリコールがポリテトラメチレンエーテルグリコールである請求項２〜４のいずれかに記載のポリエステル系熱収縮性フィルム。
【発明の詳細な説明】
【技術分野】
【０００１】
本発明は熱収縮性ポリエステル系フィルムに関し、さらに詳しくは、主収縮方向と直交する方向の破断伸度が大きいために、熱収縮性フィルムの製造工程において、流れ方向の強度が強く熱収縮性フィルムの破断トラブルがほとんどなくなって、高速加工が可能であり、また、製造後も破れの問題のなく、かつ、柔軟性が良好でＲシール用途のラベルとして用いた際、フィルム収縮時に発生するエッジ（以下において、「つの」ということがある。）が剛直でなく、手で触れても抵抗を感じさせない怪我の危険性のない熱収縮性ポリエステル系フィルムに関するものである。
【背景技術】
【０００２】
ポリエチレンテレフタレート容器、ポリエチレン容器、ガラス容器等の収縮包装、収縮ラベル等の用途に多く用いられている熱収縮性プラスチックフィルムとしては、ポリ塩化ビニル系フィルム、ポリスチレン系フィルム、ポリエステル系フィルム等の延伸フィルムがある。しかし、ポリ塩化ビニル系フィルムは、耐熱性が低く、また焼却時に塩化水素ガスが発生して焼却炉を損傷し易い等の問題があり、ポリスチレン系フィルムは、収縮後の仕上がり外観性に優れるが、耐溶剤性に劣る等の問題がある。
【０００３】
これに対し、ポリエステル系熱収縮性フィルムは透明性が良好で、衛生性に優れ、剛性が高く、耐熱性にも優れる等の優れた性能を有する。しかし、収縮開始温度が高く、また温度上昇に伴い収縮率が急激に増大する等の問題があり、凹凸の大きい容器等を被覆した場合、被覆が不十分であったり、しわ等の発生が起こったりして、仕上がりが良くない等の問題があった。
また、製膜時に主収縮方向に直交する方向（熱収縮性フィルム製造・加工工程における流れ方向）でフィルムが破断し易く、印刷工程やチュービング加工工程、ラベル加工工程において、あるいは、容器等に被覆収縮させた後も衝撃等を受けた際に、フィルムが破断する等の問題があった。
これらの現象は室温環境下であってもフィルム製造後の経過時間、保管時間が長くなると顕著となる傾向が見られ、さらに保管環境温度がより高温となるにしたがってより顕著となる。
昨今、経済性の問題から、熱収縮性フィルムの薄肉化、高速加工化の要請は高まっており、その際、耐破断性（耐破れ性）の向上は、ポリエステル系熱収縮性フィルムにおける大きな課題となっている。
【０００４】
主収縮方向に直交する方向の耐破断性に優れた熱収縮性ポリエステル系フィルムに関し、９５℃、１０秒間処理時の最大収縮方向の熱収縮率が５０％以上であるフィルムであって、３０℃、相対湿度８５％環境下に２週間保管し、特定条件下の引張試験を行った時、破断伸度５％以下の試験片数が全試験片数の１０％以下であるフィルムが提案されている（特許文献１参照）。しかし、このフィルムは、保管試験後に、破断伸度の極めて小さい試験片が発生する割合が抑えられているというだけであり、破断伸度５％以上の試験片の破断伸度の大きさには言及されておらず、必ずしも耐破れ性が優れたものとはいえない。したがって、このフィルムでは上記した各種の状況におけるフィルム破断等の問題の解決には十分対応できない。
【０００５】
さらに、ポリエステル系熱収縮性フィルムの特徴でもある高い剛性は、Ｒシール用途のラベルとしてフィルムを収縮させた際に出来るエッジによって、人が怪我をする懸念があり、より柔軟性を付与したポリエステル系熱収縮性フィルムが望まれている。
しかし、フィルムに柔軟性を付与すると本願の主目的である上記の耐破れ性が悪化する傾向が見られ、耐破れ性と柔軟性とを両立させたポリエステル系熱収縮性フィルムは従来存在しなかった。
【０００６】
【特許文献１】特開２００３−４１０２８号公報
【発明の開示】
【発明が解決しようとする課題】
【０００７】
本発明は、熱収縮性が良好で、収縮仕上がり良好であり、耐破れ性に優れ、かつ、柔軟性が良好なため、Ｒシール用途のラベルとして用いた際、フィルム収縮により発生するエッジによる怪我が防止できるポリエステル系熱収縮性フィルム、すなわち、良好な耐破れ性と良好な柔軟性とをあわせ持つポリエステル系熱収縮性フィルムを提供することを目的とする。
さらには、上記の特性に加えて透明性を向上したポリエステル系熱収縮性フィルムを提供することを目的とする。
【課題を解決するための手段】
【０００８】
本発明者らは、ポリエステル系熱収縮性フィルムの耐破断性（耐破れ性）と柔軟性につき検討を重ねた結果、加熱時の主収縮方向の収縮率が特定範囲内にあって、かつ、主収縮方向に直交する方向の破断伸度の初期値が特定値以上であり、特定の保管条件で保管した後の同破断伸度がある基準以上のものが、熱収縮性フィルムの製造工程において、破断トラブルが少なく、高速加工が可能であり、製造後も破れの問題がない熱収縮性ポリエステル系フィルムが得られることを見出し、かつ、その熱収縮性ポリエステル系フィルムが容器包装の際にフィルム収縮により発生するエッジが危険性のないほどの柔軟性を有するものであるためには、主収縮方向及びこれと直交する方向の引張弾性率の和が一定値以下であればよいことを見出した。
また、当該ポリエステル系熱収縮性フィルムにおいて、多価カルボン酸成分として、脂環式ジカルボン酸成分を含み、多価アルコール成分として、脂環式ジオール成分及びポリアルキレングリコール成分を含んだポリエステル樹脂を使用することにより、耐破れ性と柔軟性をあわせ持つ上で有利であることを見出した。
さらに、そのようなポリエステル樹脂に芳香族ポリカーボネート樹脂を配合することにより、ポリエステル構成成分間の相溶性が増す結果、透明性が向上し、収縮仕上がりがより良好な、好ましい熱収縮性ポリエステル系フィルムが得られることも知見した。
【０００９】
すなわち本発明は、
（１）主収縮方向の長さ１５ｍｍ、主収縮方向と直交する方向の長さ１００ｍｍの短冊形状に切り出した複数の試験片を、主収縮方向と直交する方向について、チャック間距離２０ｍｍ、温度２３℃、引張速度２００ｍｍ／分で引張試験した時の破断伸度（Ａ）が全試験片において４００％以上であり、かつ、８０℃の温水に１０秒間浸漬した後、２３℃の水で３０秒間浸漬冷却した時の主収縮方向の収縮率が３０〜７０％であるポリエステル系熱収縮性フィルムであって、
主収縮方向の引張弾性率と主収縮方向と直交する方向の引張弾性率の和が６，５００ＭＰａ以下であり、かつ、温度３５℃、相対湿度５０％の雰囲気下に２週間保管した後、前記と同じ形状に切り出した複数の試験片を、前記と同じ条件で引張試験をした時の破断伸度（Ｂ）が前記破断伸度（Ａ）平均値の９０％以上の値である試験片数が、全試験片数の８０％以上であることを特徴とするポリエステル系熱収縮性フィルム、
（２）ポリエステル系熱収縮性フィルムにおいて、多価カルボン酸成分中の脂環式ジカルボン酸成分が５モル％以上であり、多価アルコール成分中の脂環式ジオール成分を１０モル％以上であり、かつ、数平均分子量が５００〜６，０００であるポリアルキレングリコールを２〜１５重量％（ポリエステル樹脂中）含有する上記（１）記載のポリエステル系熱収縮性フィルム、
（３）多価カルボン酸成分中の脂環式ジカルボン酸成分が１０〜６０モル％であり、多価アルコール成分中の脂環式ジオール成分が２０〜６０モル％である上記（２）記載のポリエステル系熱収縮性フィルム。
（４）多価カルボン酸成分中の脂環式ジカルボン酸成分が５モル％以上であり、多価アルコール成分中の脂環式ジオール成分を１０モル％以上であり、かつ、数平均分子量が５００〜６，０００であるポリアルキレングリコールを２〜１５重量％含有するポリエステル樹脂１００重量部に、さらに芳香族系ポリカーボネート樹脂１〜１００重量部を混合した樹脂組成物からなる上記（１）記載のポリエステル系熱収縮性フィルム、
（５）脂環式ジカルボン酸成分が１，４−シクロヘキサンジカルボン酸であり、脂環式ジオール成分が１，４−シクロヘキサンジメタノールであり、ポリアルキレングリコールがポリテトラメチレンエーテルグリコールである上記（２）〜（４）のいずれかに記載のポリエステル系熱収縮性フィルム、
を提供するものである。
【発明の効果】
【００１０】
本発明は、熱収縮性が良好で、収縮仕上がり良好であり、長期の保管後も耐破れ性に優れるため、熱収縮性フィルムの製造工程において、破断トラブルが少なく、高速加工が可能であり、製造後も破れの問題のないポリエステル系熱収縮性フィルムであり、かつ、柔軟性が良好なため、Ｒシール用途のラベルとして用いた際、フィルム収縮時に生成するエッジによる怪我が防止できるポリエステル系熱収縮性フィルム、すなわち、良好な耐破れ性と良好な柔軟性とをあわせ持つポリエステル系熱収縮性フィルムを提供する。
また、本発明のポリエステル系熱収縮性フィルムは、多価カルボン酸成分中に脂環式ジカルボン酸成分を含み、多価アルコール成分中に脂環式ジオール成分及びポリアルキレングリコール成分を含んだポリエステル樹脂を使用することが、耐破れ性と柔軟性をあわせ持たせるために有利である。そしてさらに芳香族ポリカーボネート樹脂を配合することにより、ポリエステル構成成分間の相溶性が増して透明性が向上し、収縮仕上がりが一層良好な熱収縮性ポリエステル系フィルムを得ることができる。
【発明を実施するための最良の形態】
【００１１】
本発明のポリエステル系熱収縮性フィルムは、主収縮方向の長さ１５ｍｍ、主収縮方向と直交する方向の長さ１００ｍｍの短冊形状に切り出した複数の試験片を、主収縮方向と直交する方向について、チャック間距離２０ｍｍ、温度２３℃、引張速度２００ｍｍ／分で引張試験した時の破断伸度（Ａ）が全試験片において４００％以上であり、かつ、８０℃の温水に１０秒間浸漬した後、２３℃の水で３０秒間浸漬冷却した時の主収縮方向の収縮率が３０〜７０％であるポリエステル系熱収縮性フィルムであることを要する。
【００１２】
主収縮方向と直交する方向について、破断伸度（Ａ）が４００％以上であることは、熱収縮性フィルムの製造工程において、流れ方向の強度が強く熱収縮性フィルム帯の破断トラブルが少なく、高速加工が可能であるために必要であり、破断伸度（Ａ）は５００％以上であることが好ましい。
また、８０℃温水浸漬後、冷却した時の主収縮方向の収縮率が３０〜７０％であることは、熱収縮性が良好であり、ペットボトルやガラス瓶など容器等への包装後の収縮仕上がり良好であるために必要な条件であり、４０％〜７０％であることがより好ましい。該収縮率が７０％以上であると、フィルムにしわや歪みなどが発生して収縮仕上がりが悪くなる。
【００１３】
そして、本発明のポリエステル系熱収縮性フィルムは、温度３５℃、相対湿度５０％の雰囲気下に２週間保管した後、前記と同じ形状に切り出した複数の試験片を、前記と同じ条件で引張試験をした時の破断伸度（Ｂ）が前記破断伸度（Ａ）平均値の９０％以上の値である試験片数が、全試験片数の８０％以上であることを要する。
【００１４】
温度３５℃、相対湿度５０％の雰囲気下に２週間という保管条件は、経時の破断伸度（耐破れ性）評価の促進試験であり、特に３５℃という保管温度はポリエステル系熱収縮性フィルムの通常の保管温度上限である２５℃に比し、厳しい条件である。
かかる条件での保管後の引張試験における破断伸度（Ｂ）が破断伸度（Ａ）平均値の９０％以上の値である試験片数が、全試験片数の８０％以上であれば、熱収縮性フィルムの製造工程において、長手＞流れ方向の強度が強く熱収縮性フィルム帯の破断トラブルがほとんどなくなって、薄肉化や高速加工が可能であり、また、製造後も破れの問題のない熱収縮性ポリエステル系フィルムとなり得る。ポリエステル系熱収縮性フィルムの製造から、熱収縮性フィルムの製造・加工、容器への包装までの各段階で時間が経過しても破断トラブルの少ないものとなる。無論、破断伸度（Ｂ）が破断伸度（Ａ）平均値の９０％以上の値である試験片が１００％に近くなるほど好ましい。
【００１５】
さらに、本発明のポリエステル系熱収縮性フィルムは、主収縮方向の引張弾性率と主収縮方向と直交する方向の引張弾性率の和が６，５００ＭＰａ以下であることを要する。
【００１６】
ここで、各引張弾性率は、フィルムの主収縮方向に長さ７０ｍｍ、幅５ｍｍの試験片を採取し、また、主収縮方向と直交する方向に長さ７０ｍｍ、幅５ｍｍの試験片を採取し、これらを、チャック間５０ｍｍ、温度２３℃、引張速度５ｍｍ／分で引張試験して、長さ方向の応力−歪み曲線の試験開始直後の直線部において、下記式により求めるものである。
「引張弾性率」（ＭＰａ）＝初期断面積で除した直線上の２点間の応力差／同じ２点間の歪み差
【００１７】
この主収縮方向の引張弾性率と主収縮方向と直行する方向の引張弾性率の和は、フィルムの柔軟性の指標であり、小さいほど柔らかいことを意味するが、６，５００ＭＰａ以下であれば、容器包装の際にフィルム収縮により生成するエッジが危険性のないほどの柔軟性のものとなる。該引張弾性率の和は、１５００〜６５００ＭＰａの範囲であれば必要な強度を保持しつつ、エッジの危険性のない柔軟性のものとなる。２０００〜６０００ＭＰａの範囲がより好ましい。
【００１８】
本発明のポリエステル系熱収縮性フィルムは、多価カルボン酸成分中の脂環式ジカルボン酸成分を５モル％以上とし、多価アルコール成分中の脂環式ジオール成分を１０モル％以上とし、かつ、数平均分子量が５００〜６，０００であるポリアルキレングリコールを０．５〜１５重量％（ポリエステル樹脂中）含有するポリエステル樹脂を使用することは、耐破れ性と柔軟性をあわせ持たせるために有利である。
【００１９】
上記脂環式ジカルボン酸成分に用いられる脂環式ジカルボン酸化合物としては特に限定されず、例えば１，３−シクロヘキサンジカルボン酸、１，４−シクロヘキサンジカルボン酸またはそのエステル形成性誘導体などが好適に挙げられる。これらの中で１，４−シクロヘキサンジカルボン酸またはそのエステル形成性誘導体が収縮性と耐熱性の観点から特に好ましい。更に、１，４−シクロヘキサンジカルボン酸またはそのエステル形成性誘導体のトランス／シス異性体比は、トランス体が８０モル％以上であることが耐熱性の観点から好ましい。
また、上記脂環式ジオール成分に用いられる脂環式ジオール化合物としては特に限定されないが、１，１−シクロヘキサンジメタノール、１，２−シクロヘキサンジメタノール、１，３−シクロヘキサンジメタノール、１，４−シクロヘキサンジメタノール、１，２−シクロヘキサンジオール、１，４−シクロヘキサンジオール等が例示され、これらの中で１，４−シクロヘキサンジメタノールが特に好適に使用される。更に、１，４−シクロヘキサンジメタノールのトランス／シス異性体比は、トランス体が５０モル％以上であることが耐熱性の観点から好ましい。
これら脂環式ジカルボン酸成分および脂環式ジオール成分は、結晶性のエチレンテレフタレート等からなるポリエステルの結晶性を乱して非晶化度合いを高め、それによる弾力性、柔軟性付与のために、フィルムに高い熱収縮率を発現させ、収縮仕上がりを良好にし、そして、それぞれを上記所定モル％以上含有させることで、本発明のポリエステル系熱収縮性フィルムに要請される耐破断性（耐破れ性）を向上させることができる。
【００２０】
本発明のポリエステル系熱収縮性フィルムにおいて、ポリエステル樹脂の多価アルコール成分として、さらにポリアルキレングリコール成分を含むことが好ましい。
ポリアルキレングリコール成分を構成するポリアルキレングリコールとしては、具体的には、ポリエチレングリコール、ポリプロピレングリコール、ポリトリメチレングリコール、ポリテトラメチレングリコール、ポリヘキサメチレングリコール、エチレンオキサイドとプロピレンオキサイドのブロック又はランダム共重合体などが挙げられる。これらは２種以上組み合わせて使用することもできる。これらの中で、ポリエチレングリコール、ポリテトラメチレングリコールが好ましく、ポリテトラメチレングリコールが特に好ましい。
【００２１】
ポリアルキレングリコールの数平均分子量は５００〜６，０００の範囲であることが好ましく、さらには５００〜２，５００、特には６００〜２，０００の範囲であることが好ましい。数平均分子量が５００以上であると、得られるポリエステル系熱収縮性フィルムの引張弾性率が高くなり過ぎることがなく、一方、２，５００以下であると、得られるポリエステル系熱収縮性フィルムの透明性が良好となる。
また、ポリアルキレングリコールは、数平均分子量の異なるものを複数種併用することもできる。複数種併用する場合は、均一に混合した状態での数平均分子量が前記範囲内であることが好ましい。なお、ポリアルキレングリコールの数平均分子量は、ゲルパーミエーションクロマトグラフィー等の一般的な方法により測定することができる。
【００２２】
本発明のポリエステル系熱収縮性フィルムにおいて、上記のようにポリエステルの多価カルボン酸成分として脂環式ジカルボン酸成分を含有させることが好ましいが、他の多価カルボン酸成分を含むことができる。
他の多価カルボン酸成分としては、芳香族ジカルボン酸成分を多く含むものであることが好ましい。芳香族ジカルボン酸成分を構成する芳香族ジカルボン酸としては、テレフタル酸、イソフタル酸、オルトフタル酸、フェニレンジオキシジ酢酸、４，４’−ジフェニルジカルボン酸、４，４’−ジフェノキシエタンジカルボン酸、４，４’−ジフェニルエーテルジカルボン酸、４，４’−ジフェニルスルホンジカルボン酸、１，５−ナフタレンジカルボン酸、２，６−ナフタレンジカルボン酸またはそのエステル形成性誘導体などが例示され、これらの中でテレフタル酸またはそのエステル形成性誘導体が、特にジオール成分としてエチレングリコールなどを用いたときに高い結晶性となるためポリエステル系熱収縮性フィルムに十分な強度を確保させるので特に好ましい。
【００２３】
本発明のポリエステル系熱収縮性フィルムにおいて、脂環式ジカルボン酸成分が非晶化度合いを高めて収縮特性、収縮仕上がり性、耐破れ性などの所望の効果を発現するためには、多価カルボン酸成分中５モル％以上含有されることを要するが、それら効果を一層よく発現させるためには、１０モル％以上であることが好ましい。ただし、脂環式ジカルボン酸成分が多くなり過ぎると、透明性が低下したり、シール性が低下する等の不具合が生じることがあるため、６０モル％以下に抑えることが好ましい。
さらに、芳香族ジカルボン酸成分を含有させる場合、脂環式ジカルボン酸成分と芳香族ジカルボン酸成分の合計量は多価カルボン酸成分の全量に対して８０モル％以上であることが収縮仕上がりの観点から好ましい。
【００２４】
さらに、本発明のポリエステル系熱収縮性フィルムに用いることのできるポリエステル樹脂において、上記したジカルボン酸化合物以外の多価カルボン酸化合物も、本発明の効果を損なわない範囲で共重合されていてもよい。かかる多価カルボン酸化合物としては、例えば、マロン酸、コハク酸、アジピン酸、アゼライン酸、セバシン酸などの脂肪族ジカルボン酸などが例示される。
【００２５】
また、本発明のポリエステル系熱収縮性フィルムにおいて、上記のようにポリエステルの多価アルコール成分として脂環式ジオール成分およびポリアルキレングリコール成分を含有させることが好ましいが、他の多価アルコール成分を含むことができる。
他の多価アルコール成分としては、脂肪族ジオール化合物を主成分として用いることが好ましい。具体的には、エチレングリコール、１，２−プロパンジオール、１，３−プロパンジオール、１，２−ブタンジオール、１，４−ブタンジオール、１，５−ペンタンジオール、１，６−ヘキサンジオール、１，１０−デカンジオール、２，２−ジメチル−１，３−プロパンジオール、ジエチレングリコール等が例示され、これらの中でエチレングリコールが好適に使用される。
【００２６】
本発明のポリエステル系熱収縮性フィルムにおいて、脂環式ジオール成分が非晶化度合いを高めて収縮特性、収縮仕上がり性、耐破断性（耐破れ性）などの所望の効果を発現するためには、多価アルコール成分中１０モル％以上含有されることを要するが、それら効果を一層よく発現させるためには、２０モル％以上であることが好ましい。ただし、脂環式ジオール成分が多くなり過ぎると、フィルムの収縮率が必要以上に高くなったり、フィルムの耐溶剤性が低下したり、柔軟になり過ぎて耐破れ性が低下する等の不具合が生じることがあるため、６０モル％以下に抑えることが好ましい。
【００２７】
また、ポリアルキレングリコール成分の含有量はポリエステル樹脂中で０．５〜１５重量％の範囲であることが好ましい。
さらに好ましくは１〜５重量％の範囲で共重合されることが好ましい。
【００２８】
また、本発明のポリエステル系熱収縮性フィルムに用いることのできるポリエステル樹脂において、本発明の効果を損なわない範囲で、更に、例えば、４，４’−ジヒドロキシビフェニル、２，２−ビス（４’−ヒドロキシフェニル）プロパン、２，２−ビス（４’−β−ヒドロキシエトキシフェニル）プロパン、ビス（４−ヒドロキシフェニル）スルホン、ビス（４−β−ヒドロキシエトキシフェニル）スルホンなどの芳香族ジオール；グリコール酸、ｐ−ヒドロキシ安息香酸、ｐ−β−ヒドロキシエトキシ安息香酸などのヒドロキシカルボン酸やアルコキシカルボン酸；ステアリン酸、ステアリルアルコール、ベンジルアルコール、安息香酸、ｔ−ブチル安息香酸、ベンゾイル安息香酸などの単官能成分；トリカルバリル酸、ヘキサントリカルボン酸、トリメリト酸、トリメシン酸、ピロメリト酸、ベンゾフェノンテトラカルボン酸、ナフタレンテトラカルボン酸、１，２，６−ヘキサントリオール、没食子酸、トリメチロールエタン、トリメチロールプロパン、グリセロール、ペンタエリスリトール、ソルビトール、ジペンタエリスリトール、ポリグリセロールなどの３官能以上の多官能成分；が共重合されていてもよい。
【００２９】
本発明のポリエステル系熱収縮性フィルムに好適に用いることのできる上記ポリエステル樹脂は、直接重合法、エステル交換法等、ポリエステル樹脂の慣用の製造方法により、回分式または連続式によって製造することができる。
重縮合反応により得られた樹脂は、通常、重縮合反応槽の底部に設けられた抜き出し口からストランド状に抜き出して、水冷しながら若しくは水冷後、カッターで切断されてペレット状とされる。さらに、この重縮合後のペレットを加熱処理して固相重縮合させることにより、更に高重合度化させ得ると共に、反応副生物のアセトアルデヒドや低分子オリゴマー等を低減化することもできる。
【００３０】
前記製造方法において、エステル化反応は、必要に応じて、例えば、三酸化二アンチモンや、アンチモン、チタン、マグネシウム、カルシウム等の有機酸塩や有機金属化合物等のエステル化反応触媒の存在下でなされ、エステル交換反応は、必要に応じて、例えば、リチウム、ナトリウム、カリウム、マグネシウム、カルシウム、マンガン、チタン、亜鉛等の有機酸塩や有機金属化合物等のエステル交換反応触媒の存在下でなされる。
また、重縮合反応は、例えば、正燐酸、亜燐酸、次亜燐酸、ポリ燐酸、及びこれらのエステルや有機酸塩等の燐化合物の存在下、及び、例えば、三酸化二アンチモン、二酸化ゲルマニウム、四酸化ゲルマニウム等の金属酸化物、或いは、アンチモン、ゲルマニウム、亜鉛、チタン、コバルト等の有機酸塩や有機金属化合物等の重縮合触媒の存在下でなされる。
これらの重縮合触媒のうち、特に、テトラブトキシチタネート、三酸化二アンチモン、二酸化ゲルマニウムから選択される１種以上が好適に使用される。
また、重合過程での消泡を促進するため、シリコーンオイル等の消泡剤を添加することもできる。
【００３１】
本発明で好適に使用されるポリエステル樹脂は、フェノール／１，１，２，２−テトラクロロエタン（重量比１対１）の混合溶媒中、３０℃で測定した固有粘度が、通常０．４〜１．５ｄｌ／ｇの範囲であることが好ましい。０．４ｄｌ／ｇ以上であると十分な機械的特性が得られ、また１．５ｄｌ／ｇ未満であると成形が容易である。これらの観点から、上記条件での固有粘度は０．６〜１．２ｄｌ／ｇの範囲であることがさらに好ましい。
【００３２】
本発明のポリエステル系熱収縮性フィルムは、後述のように公知の方法で得ることができるが、上記の多価カルボン酸成分および多価アルコール成分をポリエステル樹脂成分としてフィルム中に含有させるための方法としては、目標組成となるようにそれら各成分を配合し共重合を行って、単一のポリエステル樹脂を得る共重合方式と、異なる組成のホモポリエステルあるいは共重合ポリエステルである複数の原料ポリエステル樹脂を準備し、これらを目標組成となる比率で混合してポリエステル樹脂を得るブレンド方式とのいずれの方法であってもよい。これらのうち、ブレンド方式は、ブレンド比率を変更するだけでフィルムの組成を容易に変更でき、多品種のフィルムの工業生産にも対応できるという利点がある。
【００３３】
本発明のポリエステル系熱収縮性フィルムは、上記してきたポリエステル樹脂１００重量部に対して、芳香族系ポリカーボネート樹脂１〜１００重量部を含む樹脂組成物をフィルム化することにより、前記のポリエステル樹脂の特性に加え、さらに収縮仕上がりならびに透明性の向上したポリエステル系熱収縮性フィルムを得ることができる。
上記芳香族系ポリカーボネート樹脂は、５重量部以上含有するのが好ましく、上限は好ましくは６０重量部、更に好ましくは５０重量部である。
なお、ポリエステル樹脂として、脂環式ジカルボン酸と脂環式ジオールとポリアルキレングリコールからなる共重合体を使用する場合には、当該共重合体１００重量部に対して、芳香族系ポリカーボネート樹脂２０〜１００重量部、好ましくは２５重量部以上で、好ましくは６０重量部以下、更に好ましくは５０重量部以下を含む樹脂組成物をフィルム化することが好ましい。
ここで芳香族系ポリカーボネート樹脂としては特に限定されないが入手のしやすさ等の観点からビスフェノール型ポリカーボネート樹脂が好ましい。
また、ポリエステル樹脂と芳香族系ポリカーボネート樹脂を含む樹脂組成物は、ポリエステル樹脂と芳香族系ポリカーボネート樹脂を混合することのほか、それぞれのオリゴマーを製造しておき、それらを重縮合させることにより共重合体樹脂として得ることもできる。
【００３４】
本発明において、前記ポリエステル樹脂もしくはポリエステル樹脂／芳香族系ポリカーボネート樹脂の樹脂組成物は、熱収縮性フィルムにした際に、耐ブロッキング性および易滑性を付与できるという点から、無機および／または有機の微粒子を含有していることが好ましい。該微粒子の含有量は熱収縮性フィルム全体に対して、０．００５〜１重量％の範囲であることが好ましく、さらには０．０１〜０．６重量％の範囲、特には０．０２〜０．５重量％の範囲であることが好ましい。
無機の微粒子を構成するものとしては特に制限はなく、例えば、シリカ、アルミナ、チタニア、カオリン、クレー、炭酸カルシウム、リン酸カルシウム、フッ化リチウムなどが挙げられ、またポリエステルの重合時に用いられるリン化合物等の触媒に起因する微粒子であってもよい。また有機の微粒子についても特に制限はなく、例えばカーボンブラック、各種架橋ポリマー等が挙げられる。
これらの微粒子の平均粒子径としては、前述した効果の観点から、０．００１〜６μｍの範囲であることが好ましく、さらには０．００５〜４μｍの範囲、特には０．０１〜３μｍの範囲である。なお、平均粒子径はレーザー回折法で測定した５０％体積平均粒子径（ｄ５０）を意味する。
また、該微粒子の混合方法としては特に限定されず、ポリエステル樹脂の重合過程で添加することもできるし、樹脂組成物を用いる場合にはその組成物製造の過程や、更に熱収縮性フィルム成形過程で混合することもできる。
【００３５】
本発明のポリエステル系熱収縮性フィルムに用いる樹脂には、本発明の効果を損なわない範囲で、さらに他の樹脂を混合していてもよい。例えば、ポリエチレン、ポリプロピレン、これらの無水マレイン酸変性物、アイオノマー等のポリオレフィン系樹脂、ポリアミド系樹脂、ポリスチレン系樹脂などの熱可塑性樹脂、熱可塑性エラストマー等である。
さらに、ヒンダードフェノール系、亜リン酸エステル系、チオエーテル系の酸化防止剤、ベンゾトリアゾール系、ベンゾフェノン系、ベンゾエート系、ヒンダードアミン系、シアノアクリレート系等の光安定剤、無機系または有機系の結晶核剤、分子量調整剤、耐加水分解剤、帯電防止剤、滑材、離型剤、可塑剤、難燃剤、難燃補助剤、発泡剤、着色剤、分散助剤などの添加剤を含有していてもよい。
【００３６】
本発明のポリエステル系熱収縮性フィルムの製造は、従来公知の方法で行うことができ、特に限定されないが、例えば前記ポリエステル樹脂もしくは樹脂組成物をあらかじめ２００〜３００℃の温度で溶融押出しカッティングしてペレット状とし、次いで該ペレットを２００〜３００℃の温度で溶融押出し熱収縮性フィルムの製造を行うこともできる。また、前記ポリエステル樹脂又は前記樹脂組成物を２００〜３００℃の温度で溶融押出し、直接、熱収縮性フィルムを製造することもできる。
押出し方法としては、特に限定されず、Ｔダイ法、チューブラー法等を用いることができる。
Ｔダイ法の場合には、押出し後、表面温度が１５〜８０℃のキャスティングドラム上で急冷し、厚さ３０〜３００μｍの未延伸フィルムを形成する。そして、加熱縦延伸ロールを使用し、ロール温度６０〜１２０℃、延伸倍率１．０〜１．３倍、好ましくは１．０〜１．１倍の条件下、未延伸フィルムを延伸する。次いで、テンターを使用し、延伸温度６０〜１２０℃、延伸倍率１．７〜７．０の条件下、上記の一軸延伸フィルムを延伸した後、５５〜１００℃の温度で熱処理して巻き取る。ここで、上記の延伸温度については、８０℃の温水に１０秒間浸漬した後、２３℃の水で３０秒間浸漬冷却した時の主収縮方向の収縮率が３０％以上、好ましくは４０％〜７０％となるように適宜決めればよい。
なお、製膜の原料としてはリサイクル原料を使用することもできる。すなわち、本発明のポリエステル系熱収縮性フィルムに好適に用いることのできるポリエステル系樹脂もしくは樹脂組成物を原料としてシート、フィルム、繊維、成形容器、ボトル等を成形加工する際に発生する端材、あるいは本発明に係る樹脂組成物を一旦溶融してペレット状にしたものも原料として用いることができる。
【００３７】
本発明のポリエステル系熱収縮性フィルムの厚さは１０〜１００μｍの範囲であることが好ましい。該ポリエステル系熱収縮性フィルムの厚さが１０μｍ以上であると二次加工が容易であるという利点があり、１００μｍを超えるフィルムは加工性に劣る傾向がある。
【実施例】
【００３８】
次に、本発明を実施例により具体的に説明するが、本発明はこれらの実施例によりなんら制限されるものではない。
各実施例及び比較例で用いるポリエステル樹脂の組成分析及び固有粘度の測定は以下の方法で行った。
（ポリエステル樹脂の組成分析）
ポリエステル樹脂溶液試料を、核磁気共鳴装置（ＮＭＲ）により1Ｈをモニターすることにより分析し、ジカルボン酸成分に関しては全ジカルボン酸成分に対するモル％を、ジオール成分に関しては全ジオール成分に対するモル％を、さらにポリアルキレングリコール成分のポリエステル樹脂に対する含有量（重量％）を求めた。
（固有粘度(ｄｌ／ｇ)の測定）
ポリエステル樹脂約０．２５ｇを、フェノール／テトラクロロエタン（重量比１／１）の混合溶媒約２５ｍｌに１．０重量％となるように１１０℃で溶解させた後、３０℃まで冷却し、全自動溶液粘度計（中央理化製「２ＣＨ型ＤＪ５０４」）にて３０℃で測定した。
【００３９】
各実施例及び比較例で製造されるポリエステル系熱収縮フィルムについて、以下の方法で評価を行った。
（評価方法）
（１）８０℃収縮率
各実施例又は比較例におけるフィルムを、延伸方向（主収縮方向）に７０ｍｍ、これに対する直交方向に１０ｍｍの大きさに切り取り試料を作成した。試料の延伸方向に５０ｍｍ間隔の標線を付し、８０℃の温水浴に１０秒間浸漬させ、その後３０秒間２３℃の冷水に浸漬冷却した後の標線間隔（Ｄ）を測定し、下式（１）により８０℃収縮率を算出した。
「８０℃収縮率」（％）＝１００×（５０−Ｄ）／５０                …式（１）
（２）引張弾性率の和
フィルムの主収縮方向に長さ７０ｍｍ、幅５ｍｍの試験片を複数枚採取し、また、主収縮方向と直交する方向に長さ７０ｍｍ、幅５ｍｍの試験片を複数枚採取した。各試験片をチャック間５０ｍｍで２３℃の恒温室に設置した引張試験機にセットし、長さ方向の応力−歪曲線を引張試験速度５ｍｍ／分で求め、試験開始直後の直線部において、下記式により引張弾性率を求めた。主収縮方向の引張弾性率の測定値の平均値及び主収縮方向と直交する方向の引張弾性率の測定値の平均値を各々求め、その和を算出した。
「引張弾性率」（ＭＰａ）＝初期断面積で除した直線上の２点間の応力差／同じ２点間の歪み差
（３）つの堅さ
各実施例又は比較例におけるフィルムから図１に示したオーバーラップ用製袋品を作り、熱収縮加工した際の口部の肩口に形成される「端部つの」（１）の堅さに関して触感評価を行った。熱収縮加工は、ケーユーシステム株式会社「ＳＫＴ−３０００型」スチーム収縮トンネルを使用し、トンネル温度８５℃にて１０秒間トンネル内を通過させることにより熱収縮加工を行った。その後「端部つの」に関して触感評価を行った。評価基準は下記の通り。
○：抵抗が小さい、△：やや抵抗を感じた、×：強い抵抗を感じた
（４）収縮仕上がり
各実施例又は比較例におけるフィルムを延伸方向が横方向となるよう円筒状にし、水を充填した３５０ｍＬのペットボトルにフィルムをかぶせて、８０〜９０℃に調整した蒸気シュリンクトンネルを５秒間通過させた後の収縮状態を観察し、以下の基準で判定した。
○：収縮ムラやしわの無いきれいな外観
△：収縮ムラやしわが僅かにある外観
×：収縮ムラやしわが著しい外観
（５）破断伸度
各実施例又は比較例におけるフィルムを、主収縮方向の長さ１５ｍｍ、主収縮方向と直交する方向の長さ１００ｍｍの短冊形状に切り出した１０枚以上の試験片を、主収縮方向と直交する方向について、チャック間距離２０ｍｍ、温度２３℃、引張速度２００ｍｍ／分で引張試験を行った。
【００４０】
（ポリエステル樹脂）
各実施例及び比較例で用いた原料ポリエステル樹脂について、以下説明する。
（１）ポリエステル樹脂１（ＰＥＴ１）
イーストマン・ケミカル社製「ＥＭＢＲＡＣＥ  Ｃｏｐｏｌｙｅｓｔｅｒ」を使用した。該ポリエステル樹脂について、上述の方法で組成分析を行った結果、ジカルボン酸成分がテレフタル酸（以下、「ＴＰＡ」と略記する。）であり、ジオール成分は、エチレングリコール（以下、「ＥＧ」と略記する。）が全ジオールに対して７２モル％、１，４−シクロヘキサンジメタノール（以下、「ＣＨＤＭ」と略記する。）が全ジオールに対して２０モル％、ジエチレングリコール（以下、「ＤＥＧ」と略記する。）が全ジオールに対して８モル％であるポリエステル樹脂であった。また、該ポリエステル樹脂の固有粘度を上記方法で測定した結果、０．８３ｄｌ／ｇであった。
【００４１】
（２）ポリエステル樹脂２（ＰＥＴ２）
以下に記載する製造例１の方法にて、ポリエステル樹脂を製造した。該ポリエステル樹脂について、上述の方法で組成分析を行った結果、ジカルボン酸成分が１，４−シクロヘキサンジカルボン酸（以下、「ＣＨＤＡ」と略記する。）であり、ジオール成分がＣＨＤＭであり、更にポリテトラメチレングリコール（以下、「ＰＴＭＧ」と略記する。）がポリエステル樹脂１００重量部に対して１０重量部共重合されたポリエステル樹脂であった。また、該ポリエステル樹脂の固有粘度を上記方法で測定した結果、１．２８ｄｌ／ｇであった。
製造例１
攪拌機を備えた反応槽、及びペレット化装置を備えた回分式重合装置に、トランス体含量９８％のＣＨＤＡ１８．４ｋｇ（１０７モル）と、トランス体含量７０％のＣＨＤＭ１５．６ｋｇ（１０８モル）、及びテトラ−ｎ−ブチルチタネートの６％ブタノール溶液８７０ｍｌを仕込み、窒素フロー下で１５０℃まで加熱した後、２００℃まで昇温した。その後２００℃で１時間保持し、エステル化反応を行った。次いで数平均分子量１，０００のＰＴＭＧ５ｋｇを反応槽内に添加し、２００℃から２５０℃へ昇温しつつ徐々に反応器内を減圧にしながら重縮合反応を行った。反応槽内圧力０．１ｋＰａ、反応温度２５０℃で２．２時間重縮合後、得られたポリエステル樹脂をストランド状に水中に抜き出した後、ペレット状にカッティングした。
【００４２】
（３）ポリエステル樹脂３（ＰＥＴ３）
イーストマン・ケミカル社製「ＥＡＳＴＡＲ  ＰＥＴＧ  Ｃｏｐｏｌｙｅｓｔｅｒ６７６３」を使用した。該ポリエステル樹脂について、上述の方法で組成分析を行った結果、ジカルボン酸成分がＴＰＡであり、ジオール成分は、ＥＧが全ジオールに対して６８モル％、ＣＨＤＭが全ジオールに対して３２モル％であるポリエステル樹脂であった。また、該ポリエステル樹脂の固有粘度を上記方法で測定した結果、０．７８ｄｌ／ｇであった。
【００４３】
（４）ポリエステル樹脂４（ＰＥＴ４）
三菱エンジニアリングプラスチックス社製「ノバドュラン５００８」を使用した。該ポリエステル樹脂について、上述の方法で組成分析を行った結果、ジカルボン酸成分がＴＰＡであり、ジオール成分が１，４−ブタンジオール（以下、「ＢＤ」と略記する。）であるポリエステル樹脂であった。また、該ポリエステル樹脂の固有粘度を上記方法で測定した結果、０．８５ｄｌ／ｇであった。
【００４４】
（５）ポリエステル樹脂５（ＰＥＴ５）
以下に記載する製造例２の方法にて、ポリエステル樹脂を製造した。該ポリエステル樹脂について、上述の方法で組成分析を行った結果、ジカルボン酸成分は、ＴＰＡが全ジカルボン酸に対して７０モル％、イソフタル酸（以下、「ＩＰＡ」と略記する。）が全ジカルボン酸に対して３０モル％であり、ジオール成分がＥＧであるポリエステル樹脂であった。また、該ポリエステル樹脂の固有粘度を上記方法で測定した結果、０．８１ｄｌ／ｇであった。
製造例２
ジカルボン酸成分がＴＰＡが全ジカルボン酸に対して７０モル％、イソフタル酸（以下、「ＩＰＡ」と略記する。）が全ジカルボン酸に対して３０モル％であり、ジオール成分がＥＧであるポリエステル樹脂（以下、「ＰＥＴ５」と略記する。）；
スラリー調製槽、エステル化反応槽、重縮合槽、及びペレット化装置を備えた回分式重合装置を用い、ＴＰＡとＩＰＡの混合物（モル比４：１）とＥＧのエステル化反応物５０ｋｇを入れたエステル化反応槽に、予めスラリー調製槽にて調製したＴＰＡ３０．２ｋｇ（１８２モル）、ＩＰＡ１３．０ｋｇ（７８モル）及びＥＧ１９．４ｋｇ（３１３モル）（ジカルボン酸とジオールのモル比は１：１．２）のスラリーを連続的に添加してエステル化反応を行った。エステル化反応は、反応温度２５０℃、常圧の条件下、エステル化反応触媒としてポリエステル樹脂の理論収量に対して２００重量ｐｐｍの三酸化アンチモンを添加し、生成する水を連続的に留出させながら、反応率９５％に達するまでエステル化反応を行った。エステル化反応終了後、エステル化反応物の５０ｋｇをエステル化反応槽に残し、エステル化反応物を重縮合槽に移送した。
引き続いて、エステル化反応物が移送された重縮合槽に、安定剤として正リン酸を添加し、重合触媒として酢酸コバルトと三酸化二アンチモンを添加した（何れもＥＧ溶液として添加）。正リン酸、酢酸コバルト、三酸化二アンチモンの添加量はそれぞれ、ポリエステル樹脂の理論収量に対して、６０重量ｐｐｍ、１５０重量ｐｐｍ、２００重量ｐｐｍとした。
その後、常圧から１ｍｍＨｇまで減圧すると共に、内温を約２５０℃から約２８０℃まで上昇させ、ＥＧを留出させながら溶融重縮合反応を行った。減圧開始後４時間経過したところで復圧し、重縮合反応を終了した。重縮合槽を復圧後、槽下部よりポリエステル樹脂をストランド状に水中に抜き出した後、ペレット状にカッティングした。
【００４５】
（６）ポリエステル樹脂６（ＰＥＴ６）
以下に記載する製造例３の方法にて、ポリエステル樹脂を製造した。該ポリエステル樹脂について、上述の方法で組成分析を行った結果、ジカルボン酸成分がＣＨＤＡであり、ジオール成分がＣＨＤＭであり、更にＰＴＭＧがポリエステル樹脂１００重量部に対して２５重量部共重合されたポリエステル樹脂であった。また、該ポリエステル樹脂の固有粘度を上記方法で測定した結果、１．５０ｄｌ／ｇであった。
製造例３
トランス体含量９８％のＣＨＤＡ１８．４ｋｇ（１０７モル）、トランス体含量７０％のＣＨＤＭ１５．６ｋｇ（１０８モル）及び数平均分子量１，０００のＰＴＭＧ１２．５ｋｇを原料とし、ポリエステル樹脂２と同様の方法でポリエステル樹脂を得た。
【００４６】
実施例１
ポリエステル樹脂ＰＥＴ１を９０重量部、ポリエステル樹脂ＰＥＴ２を１０重量部配合し、東芝機械製「ＴＥＭ５８ｍｍ」押出機により、幅２００ｍｍのＴダイ口金から、真空ベントを引きつつ時間吐出量８ｋｇにて冷却ロール上に押出し、幅１５０ｍｍ、厚さ０．２０ｍｍのシートを得た。その後、上記シートをＴ．Ｍ．Ｌｏｎｇ社製「フィルムストレッチャー」を標準仕様にて使用し、延伸温度７７℃、延伸速度３０００％／分でキャスティング押出方向に対して、垂直方向に４倍延伸を行い、厚さ５０μｍの熱収縮性フィルムを得た。該熱収縮性フィルムについて、上記方法にて評価を行った。結果を表１に示す。
【００４７】
実施例２〜実施例４、比較例１〜４
表１に示す配合量にてポリエステル樹脂及び芳香族ポリカーボネート樹脂を配合し、実施例１と同様にして熱収縮性フィルムを得、同様に評価した。結果を表１に示す。
【００４８】
【表１】
2005200624.tif 000002
【図面の簡単な説明】
【００４９】
【図１】熱収縮フィルムのＲシール用途の態様を示す概念図である。
【符号の説明】
【００５０】
Ａ：熱収縮性フィルム製の製袋品
Ｂ：容器
１：端部のつの
【図１】
2005200624.tif 000003